(57)【要約】【課題】日射熱取得率の調整機能に優れた調光体を提供する。【解決手段】透明支持基板上に透明電極が形成されている一対の電極構造体が、前記透明電極同士が対面するように、側鎖に芳香環含有基を有するポリアセチレン系重合体を含有するエレクトロクロミック層と、支持電解質、バインダー樹脂及び少なくとも赤外領域の光吸収能を有する物質Ａを含有する電解質層とを挟持する構造を有する調光体であって、前記物質Ａを含有する場合の調光体の日射熱取得率（％）をＴｔｓ＋Ａとしたときの消色時と着色時との日射熱取得率（％）の差ΔＴｔｓ＋Ａ（＝消色時Ｔｔｓ＋Ａ−着色時Ｔｔｓ＋Ａ）と、前記物質Ａを含有しない場合の調光体日射熱取得率（％）をＴｔｓ−Ａとしたときの消色時と着色時との日射熱取得率（％）の差ΔＴｔｓ−Ａ（＝消色時Ｔｔｓ−Ａ−着色時Ｔｔｓ−Ａ）とが、ΔＴｔｓ＋Ａ−ΔＴｔｓ−Ａ＞０との関係を満たす調光体。【選択図】なし【特許請求の範囲】
【請求項１】
透明支持基板上に透明電極が形成されている一対の電極構造体が、前記透明電極同士が対面するように、側鎖に芳香環含有基を有するポリアセチレン系重合体を含有するエレクトロクロミック層と、支持電解質、バインダー樹脂及び少なくとも赤外領域の光吸収能を有する物質Ａを含有する電解質層とを挟持する構造を有する調光体であって、
前記物質Ａを含有する場合の調光体の日射熱取得率（％）をＴｔｓ＋Ａとしたときの、消色時と着色時との日射熱取得率（％）の差ΔＴｔｓ＋Ａ（＝消色時Ｔｔｓ＋Ａ−着色時Ｔｔｓ＋Ａ）と、前記物質Ａを含有しない場合の調光体の日射熱取得率（％）をＴｔｓ−Ａとしたときの、消色時と着色時との日射熱取得率（％）の差ΔＴｔｓ−Ａ（＝消色時Ｔｔｓ−Ａ−着色時Ｔｔｓ−Ａ）とが、ΔＴｔｓ＋Ａ−ΔＴｔｓ−Ａ＞０との関係を満たす
ことを特徴とする調光体。
【請求項２】
透明支持基板上に透明電極が形成されている一対の電極構造体が、前記透明電極同士が対面するように、側鎖に芳香環含有基を有するポリアセチレン系重合体を含有するエレクトロクロミック層と、支持電解質及びバインダー樹脂を含有する電解質層とを挟持する構造を有し、更に、少なくとも赤外領域の光吸収能を有する物質Ａを含有する赤外線吸収層を、電解質層と一方の透明電極との間又はいずれかの透明電極の外側に有する調光体であって、
前記物質Ａを含有する場合の調光体の日射熱取得率（％）をＴｔｓ＋Ａとしたときの、消色時と着色時との日射熱取得率（％）の差ΔＴｔｓ＋Ａ（＝消色時Ｔｔｓ＋Ａ−着色時Ｔｔｓ＋Ａ）と、前記物質Ａを含有しない場合の調光体の日射熱取得率（％）をＴｔｓ−Ａとしたときの、消色時と着色時との日射熱取得率（％）の差ΔＴｔｓ−Ａ（＝消色時Ｔｔｓ−Ａ−着色時Ｔｔｓ−Ａ）とが、ΔＴｔｓ＋Ａ−ΔＴｔｓ−Ａ＞０との関係を満たす
ことを特徴とする調光体。
【請求項３】
少なくとも赤外領域の光吸収能を有する物質Ａは、錫ドープ酸化インジウム粒子又はアンチモンドープ酸化錫粒子であることを特徴とする請求項１又は２記載の調光体。
【発明の詳細な説明】
【技術分野】
【０００１】
本発明は、日射熱取得率の調整機能に優れた調光体に関する。
【背景技術】
【０００２】
電圧を印加することにより光の透過率が変化する調光体は、広く用いられている。この調光体を建築物等や、電光板等の表示装置に応用することを目的とする検討が重ねられてきた。近年、自動車等の車内の温度を制御するために、調光体を合わせガラス用中間膜として用いた合わせガラスが提案されている。このような合わせガラス用中間膜を用いることにより、合わせガラスの光線透過率を制御することができると考えられている。
【０００３】
上記調光体としては、対向する一対の電極基板の間に、エレクトロクロミック層と電解質層とからなる調光シートが挟み込まれている調光体が提案されている。例えば、特許文献１及び特許文献２には、無機酸化物を含有するエレクトロクロミック層、イオン伝導層、無機酸化物を含有するエレクトロクロミック層の３層が順次積層された積層体が、２枚の導電性基板間に挟み込まれている調光体が開示されている。また、特許文献３及び特許文献４には、対向する一対の電極基板の間に、有機エレクトロクロミック材料を含有するエレクトロクロミック層と電解質層とが挟み込まれている調光体が開示されている。
【０００４】
調光体に求められる性能の一つとして、日射熱取得率の調整機能が挙げられる。即ち、暑い夏期にはできる限り赤外領域の光を遮断して日射熱取得率を低く抑える一方、寒い冬期にはできる限り赤外領域の光を取り入れて日射熱取得率を高くしたい。このように調光体のＯＮ／ＯＦＦによって日射熱取得率を調整することができれば、調光体を自動車用や建築用等の広い範囲に適用することが期待できる。しかしながら、従来の調光体では日射熱取得率の調整機能が必ずしも高くないという問題があった。
【先行技術文献】
【特許文献】
【０００５】
【特許文献１】特開２００４−０６２０３０号公報
【特許文献２】特開２００５−０６２７７２号公報
【特許文献３】特表２００２−５２６８０１号公報
【特許文献４】特表２００４−５３１７７０号公報
【発明の概要】
【発明が解決しようとする課題】
【０００６】
本発明は、日射熱取得率の調整機能に優れた調光体を提供することを目的とする。
【課題を解決するための手段】
【０００７】
本発明１は、透明支持基板上に透明電極が形成されている一対の電極構造体が、前記透明電極同士が対面するように、側鎖に芳香環含有基を有するポリアセチレン系重合体を含有するエレクトロクロミック層と、支持電解質、バインダー樹脂及び少なくとも赤外領域の光吸収能を有する物質Ａを含有する電解質層とを挟持する構造を有する調光体であって、前記物質Ａを含有する場合の調光体の日射熱取得率（％）をＴｔｓ＋Ａとしたときの、消色時と着色時との日射熱取得率（％）の差ΔＴｔｓ＋Ａ（＝消色時Ｔｔｓ＋Ａ−着色時Ｔｔｓ＋Ａ）と、前記物質Ａを含有しない場合の調光体の日射熱取得率（％）をＴｔｓ−Ａとしたときの、消色時と着色時との日射熱取得率（％）の差ΔＴｔｓ−Ａ（＝消色時Ｔｔｓ−Ａ−着色時Ｔｔｓ−Ａ）とが、ΔＴｔｓ＋Ａ−ΔＴｔｓ−Ａ＞０との関係を満たす調光体である。
本発明２は、透明支持基板上に透明電極が形成されている一対の電極構造体が、前記透明電極同士が対面するように、側鎖に芳香環含有基を有するポリアセチレン系重合体を含有するエレクトロクロミック層と、支持電解質及びバインダー樹脂を含有する電解質層とを挟持する構造を有し、更に、少なくとも赤外領域の光吸収能を有する物質Ａを含有する赤外線吸収層を、電解質層と一方の透明電極との間又はいずれかの透明電極の外側に有する調光体であって、前記物質Ａを含有する場合の調光体の日射熱取得率（％）をＴｔｓ＋Ａとしたときの、消色時と着色時との日射熱取得率（％）の差ΔＴｔｓ＋Ａ（＝消色時Ｔｔｓ＋Ａ−着色時Ｔｔｓ＋Ａ）と、前記物質Ａを含有しない場合の調光体の日射熱取得率（％）をＴｔｓ−Ａとしたときの、消色時と着色時との日射熱取得率（％）の差ΔＴｔｓ−Ａ（＝消色時Ｔｔｓ−Ａ−着色時Ｔｔｓ−Ａ）とが、ΔＴｔｓ＋Ａ−ΔＴｔｓ−Ａ＞０との関係を満たす調光体である。
以下に本発明を詳述する。（以下、本発明１と本発明２とに共通する事項については、単に「本発明の」ともいう。）
【０００８】
本発明の調光体は、透明支持基板上に透明電極が形成されている一対の電極構造体が、該透明電極同士が対面するように、側鎖に芳香環含有基を有するポリアセチレン系重合体を含有するエレクトロクロミック層と電解質層とを挟持する構造を有する。
本発明者らは、鋭意検討の結果、調光体の電解質層中に少なくとも赤外領域の光吸収能を有する物質Ａ（以下、単に「物質Ａ」ともいう。）を配合するか、又は、物質Ａを含有する赤外線吸収層を積層することにより日射熱取得率の調整機能に優れた調光体が得られることを見出し、本発明を完成した。
即ち、特定の物質Ａを用いることにより、上記物質Ａを含有する場合の調光体の日射熱取得率（％）をＴｔｓ＋Ａとしたときの消色時と着色時との日射熱取得率（％）の差ΔＴｔｓ＋Ａ（＝消色時Ｔｔｓ＋Ａ−着色時Ｔｔｓ＋Ａ）と、上記物質Ａを含有しない場合の調光体日射熱取得率（％）をＴｔｓ−Ａとしたときの消色時と着色時との日射熱取得率（％）の差ΔＴｔｓ−Ａ（＝消色時Ｔｔｓ−Ａ−着色時Ｔｔｓ−Ａ）とは、ΔＴｔｓ＋Ａ−ΔＴｔｓ−Ａ＞０との関係を満たす。
【０００９】
上記物質Ａとしては、錫ドープ酸化インジウム（ＩＴＯ）粒子又はアンチモンドープ酸化錫（ＡＴＯ）粒子等が好適である。
赤外領域の光吸収能を有する物質としては、フタロシアニン、ナフタロシアニン、コバルトブルー等の多くの物質が知られている。しかしながら、これらの物質では本発明の優れた日射熱取得率を調整する効果を発揮することはできない。
【００１０】
上記物質Ａは、本発明１においては電解質層中に含有され、本発明２においてはエレクトロクロミック層、電解質層とは別の赤外線吸収層中に含有される。
上記電解質層中又は赤外線吸収層中において、上記物質Ａは平均粒子径が１０００ｎｍ以下になるように分散していることが好ましい。上記物質Ａの平均粒子径が１０００ｎｍを超えると、充分な赤外領域の光吸収能を発揮できないことがある。上記物質Ａの平均粒子径のより好ましい上限は２００ｎｍである。上記物質Ａの平均粒子径の下限は、実質的には１０ｎｍ程度である。
【００１１】
上記電解質層中又は赤外線吸収層中における上記物質Ａの好ましい濃度は、上記電解質層、赤外線吸収層の厚さとの関係で選択することができる。上記電解質層中又は赤外線吸収層中における上記物質Ａの濃度（重量％）と、上記電解質層又は赤外線吸収層の厚さ（ｍｍ）との積が０．００１〜３（重量％・ｍｍ）の範囲となるように調整することにより、特に高い日射熱取得率の調整機能を発揮することができる。より好ましくは０．０１〜２（重量％・ｍｍ）の範囲である。
【００１２】
上記物質Ａが赤外線吸収層中に含有される本発明２において、該赤外線吸収層は、電解質層と一方の透明電極との間、又は、いずれかの透明電極の外側に配置される。
上記赤外線吸収層はバインダー樹脂を含有し、該バインダー樹脂中に上記物質Ａを分散させることが好ましい。
【００１３】
本発明の調光体は、透明支持基板上に透明電極が形成されている一対の電極構造体が、透明電極同士が対面するように、エレクトロクロミック層と電解質層とを挟持する構造を有する。ここで、本発明１においては、上記電解質層中に上記物質Ａが含有される。また、本発明２においては、上記エレクトロクロミック層、電解質層とは別に、上記物質Ａを含有する赤外線吸収層が積層される。
【００１４】
上記エレクトロクロミック層は、側鎖に芳香環含有基を有するポリアセチレン系重合体を含有する。上記側鎖に芳香環含有基を有するポリアセチレン系重合体は、構造が変化することにより、吸収特性の変化を示す。その結果、吸収スペクトルが近赤外線の波長領域に及ぶため、エレクトロクロミック層は広い波長領域について優れた調光性能を有する。上記側鎖に芳香環含有基を有するポリアセチレン系重合体は、製膜性にも優れる。
【００１５】
上記側鎖に芳香環含有基を有するポリアセチレン系重合体としては、例えば、一置換又は二置換の芳香族を側鎖に有するポリアセチレン化合物等が好適である。
上記側鎖を形成する芳香環含有基としては、例えば、フェニル、ｐ−フルオロフェニル、ｐ−クロロフェニル、ｐ−ブロモフェニル、ｐ−ヨードフェニル、ｐ−ヘキシルフェニル、ｐ−オクチルフェニル、ｐ−シアノフェニル、ｐ−アセトキシフェニル、ｐ−アセトフェニル、ビフェニル、ｏ−（ジメチルフェニルシリル）フェニル、ｐ−（ジメチルフェニルシリル）フェニル、ｏ−（ジフェニルメチルシリル）、ｐ−（ジフェニルメチルシリル）フェニル、ｏ−（トリフェニルシリル）フェニル、ｐ−（トリフェニルシリル）フェニル、ｏ−（トリルジメチルシリル）フェニル、ｐ−（トリルジメチルシリル）フェニル、ｏ−（ベンジルジメチルシリル）フェニル、ｐ−（ベンジルジメチルシリル）フェニル、ｏ−（フェネチルジメチルシリル）フェニル、ｐ−（フェネチルジメチルシリル）フェニル等のフェニル基や、ビフェニル基や、１−ナフチル、２−ナフチル、１−（４−フルオロ）ナフチル、１−（４−クロロ）ナフチル、１−（４−ブロモ）ナフチル、１−（４−ヘキシル）ナフチル、１−（４−オクチル）ナフチル等のナフチル基や、ナフタレン基や、１−アントラセン、１−（４−クロロ）アントラセン、１−（４−オクチル）アントラセン等のアントラセン基や、１−フェナントレン等のフェナントレン基や、１−フルオレン等のフルオレン基や、１−ペリレン等のペリレン基等が挙げられる。
【００１６】
上記エレクトロクロミック層は、バインダー樹脂や接着力調整剤を含有してもよい。上記バインダー樹脂や接着力調整剤は、後述する電解質層に用いるものと同様のバインダー樹脂を用いることができる。
【００１７】
上記エレクトロクロミック層の厚さは、好ましい下限が０．０５μｍ、好ましい上限が２μｍである。上記エレクトロクロミック層の厚さが０．０５μｍ未満であると、上記エレクトロクロミック層に電圧を印加しても充分に光の透過率が変化しないことがあり、２μｍを超えると、調光シート又は合わせガラス用中間膜の透明性が低下することがある。上記エレクトロクロミック層の厚さのより好ましい下限は０．１μｍ、より好ましい上限は１μｍである。
【００１８】
上記エレクトロクロミック層を形成する方法としては、例えば、上記側鎖に芳香環含有基を有するポリアセチレン系重合体を有機溶剤に溶解させた溶液を調製し、得られた溶液を、一方の電極構造体の透明電極が形成された側の面上、又は、電解質層上に塗布し、有機溶剤を揮発させる方法が挙げられる。なかでも、電極構造体の透明電極が形成された側の面上に塗布する方法が、より均質なエレクトロクロミック層を形成できることから好ましい。
【００１９】
上記電解質層は、イオンを伝導することにより上記エレクトロクロミック層に電圧を印加し、エレクトロクロミック層を透過する光の波長を変化させる役割を有する。
上記電解質層は、バインダー樹脂と支持電解質とを含有する。
【００２０】
上記バインダー樹脂としては、例えば、ポリフッ化ビニリデン、ポリテトラフルオロエチレン、フッ化ビニリデン−六フッ化プロピレン共重合体、ポリ三フッ化エチレン、アクリロニトリル−ブタジエン−スチレン共重合体、ポリエステル、ポリエーテル、ポリアミド、ポリカーボネート、ポリアクリレート、ポリメタクリレート、ポリ塩化ビニル、ポリエチレン、ポリプロピレン、ポリスチレン、ビニルアセタール樹脂、エチレン−酢酸ビニル共重合体等が挙げられる。なかでも、ビニルアセタール樹脂、エチレン−酢酸ビニル共重合体が好ましく、ビニルアセタール樹脂がより好ましい。
【００２１】
上記ビニルアセタール樹脂は、透明性が高い電解質層が得られることから、炭素数が４又は５のアルデヒドによりポリビニルアルコールをアセタール化して得られたビニルアセタール樹脂が好適である。
上記ポリビニルアルコールの平均重合度の好ましい下限は５００、好ましい上限は５０００である。上記ポリビニルアルコールの平均重合度が５００未満であると、上記電解質層の形状を維持できないことがあり、５０００を超えると、イオン伝導性が低くなって、電圧を印加してもエレクトロクロミック層の光の透過率が変化しないことがある。
【００２２】
上記ビニルアセタール樹脂は、アセチル基量が１５ｍｏｌ％以下であることが好ましい。上記ビニルアセタール樹脂のアセチル基量が１５ｍｏｌ％を超えると、疎水性が低くなりすぎ、電解質層の白化の原因となることがある。
上記ビニルアセタール樹脂は、水酸基量が３０ｍｏｌ％以下であることが好ましい。上記ビニルアセタール樹脂の水酸基量が３０ｍｏｌ％を超えると、上記可塑剤との相溶性が低下し、電解質層の透明性が低下することがある。
なお、上記アセチル基量及び上記水酸基量は、ＪＩＳ  Ｋ  ６７２８に準じて、滴定法により求めることができる。
【００２３】
上記支持電解質としては、過塩素酸リチウム、ホウフッ化リチウム、リンフッ化リチウム等の無機酸アニオンリチウム塩や、トリフルオロメタンスルホン酸リチウム、ビストリフルオロメタンスルホン酸イミドリチウム等の有機酸アニオンリチウム塩が挙げられる。
【００２４】
上記支持電解質は、アンモニウムカチオンと、アニオンとの塩であってもよい。
上記アンモニウムカチオンとしては、例えば、テトラエチルアンモニウム、トリメチルエチルアンモニウム、メチルプロピルピロリジニウム、メチルブチルピロリジニウム、メチルプロピルピペリジニウム、メチルブチルピペリジニウム等のアルキルアンモニウムカチオンや、エチルメチルイミダゾリウム、ジメチルエチルイミダゾリウム、メチルピリジニウム、エチルピリジニウム、プロピルピリジニウム、ブチルピリジニウム等が挙げられる。
上記アニオンとしては、過塩素酸アニオン、ホウフッ化アニオン、リンフッ化アニオン、トリフルオロメタンスルホン酸アニオン、ビストリフルオロメタンスルホン酸イミドアニオン等が挙げられる。
【００２５】
上記電解質層中における上記支持電解質の配合量は、上記バインダー樹脂１００重量部に対する好ましい下限が３重量部、好ましい上限が６０重量部である。上記支持電解質の配合量が３重量部未満であると、イオン伝導性が低くなって、電圧を印加してもエレクトロクロミック層の光の透過率が変化しないことがあり、６０重量部を超えると、エレクトロクロミック層の応答性が低くなることがある。上記支持電解質の配合量のより好ましい下限は１０重量部、より好ましい上限は５０重量部である。
【００２６】
上記電解質層は、可塑剤を含有してもよい。上記電解質層が可塑剤を含有することにより、柔軟性が付与される。
上記可塑剤としては、例えば、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）等が挙げられる。
【００２７】
上記電解質層中における上記可塑剤の配合量は、上記バインダー樹脂１００重量部に対する好ましい下限が３０重量部、好ましい上限が１５０重量部である。上記可塑剤の配合量が３０重量部未満であると、イオン伝導性が低くなって、電圧を印加してもエレクトロクロミック層の光の透過率が変化しないことがあり、１５０重量部を超えると、電解質層が形状を維持できないことがある。上記可塑剤の配合量のより好ましい下限は５０重量部、より好ましい上限は１００重量部である。
【００２８】
上記電解質層は溶媒を含有してもよい。
上記溶媒としては、例えば、アセトニトリル、ニトロメタン、プロピレンカーボネート、エチレンカーボネート、ブチレンカーボネート、ジエチルカーボネート、ジメチルカーボネート、メチルエチルカーボネート、γ−ブチロラクトン等のエステル類や、テトラヒドロフラン、２−メチルテトラヒドロフラン等の置換テトラヒドロフラン類や、１，３−ジオキソラン、４，４−ジメチル−１，３−ジオキソラン、ｔ−ブチルエーテル、イソブチルエーテル、１，２−ジメトキシエタン、１，２−エトキシメトキシエタン等のエーテル類や、エチレングリコール、ポリエチレングリコールスルホラン、３−メチルスルホラン、蟻酸メチル、酢酸メチル、Ｎ−メチルピロリドン、ジメチルホルムアミド等の有機溶媒が挙げられる。
【００２９】
上記電解質層は接着力調整剤を含有してもよい。
上記接着力調整剤としては、例えば、アルカリ金属塩、アルカリ土類金属塩等が挙げられる。なかでも、炭素数２〜１６のカルボン酸のアルカリ金属塩及びアルカリ土類金属塩が好適であり、具体的には例えば、酢酸マグネシウム、酢酸カリウム、プロピオン酸マグネシウム、プロピオン酸カリウム、２−エチルブタン酸マグネシウム、２−エチルブタン酸カリウム、２−エチルヘキサン酸マグネシウム、２−エチルヘキサン酸カリウム等が挙げられる。これらの接着力調整剤は単独で用いられてもよく、併用されてもよい。電解質層にバインダー樹脂としてビニルアセタール樹脂を含有する場合、電解質層は接着力調整剤を含有することが好ましい。
【００３０】
上記電解質層は、上記エレクトロクロミック層と接する側とは反対側の面に混合原子価錯体を含有する対極層を有してもよい。電解質層の一方の面にエレクトロクロミック層が、他方の面に対極層があることにより、著しく応答性が高く、電圧を印加してから透過する光の波長の変化が完了するまでの時間が極めて短い調光体が得られる。これは、電解質層の一方の面側のエレクトロクロミック層と他方の面側の対極層との酸化還元反応が対になるため、透過する光の波長の変化に必要な酸化還元電位を低下させることができるためであると考えられる。
【００３１】
上記混合原子価錯体は、金属元素とシアノ基とを有する化合物であることが好ましく、鉄等の金属元素とシアノ基とを有する化合物であることがより好ましい。
上記混合原子価錯体として、例えば、ハロゲン化フタロシアニンやプルシアンブルー型錯体（ＫＦｅ［Ｆｅ（ＣＮ）６］等）が挙げられる。なかでも、ハロゲン化フタロシアニンを用いた場合には、電圧を印加してから透過する光の波長の変化が完了するまでの時間が極めて短いだけでなく、耐光性に優れる調光体が得られる。
【００３２】
上記ハロゲン化フタロシアニンは、中心金属として金属原子を含有することが好ましい。上記ハロゲン化フタロシアニンが中心金属として金属原子を含有することにより、電圧を印加してから透過する光の波長の変化が完了するまでの時間が極めて短く、耐光性に優れる調光体が得られる。
上記金属原子としては、例えば、銅、コバルト、ニッケル、鉄、ベリリウム、マグネシウム、マンガン、亜鉛、白金、パラジウム、鉛、ビスマス、ケイ素等や、酸素や塩素等の軸配位子を持つバナジウムやチタン等が挙げられる。なかでも、電圧を印加してから透過する光の波長の変化が完了するまでの時間がより短く、より耐光性に優れる調光体が得られることから、銅を中心金属とすることが好ましい。
【００３３】
上記ハロゲン化フタロシアニンは、フッ素化フタロシアニン、塩素化フタロシアニン又は臭素化フタロシアニンであることが好ましく、銅を含有するフッ素化フタロシアニン、銅を含有する塩素化フタロシアニン又は銅を含有する臭素化フタロシアニンであることがより好ましい。
【００３４】
上記プルシアンブルー型錯体（ＫＦｅ［Ｆｅ（ＣＮ）６］等）は、鉄原子の一部が鉄原子以外の原子に置換されていてもよい。
【００３５】
上記対極層はバインダー樹脂を含有してもよい。上記バインダー樹脂は上記電解質層に含まれるバインダー樹脂と同様のバインダー樹脂を用いることができる。
【００３６】
上記対極層の厚さは、好ましい下限が０．０５μｍ、好ましい上限が２μｍである。上記対極層の厚さが０．０５μｍ以上であると、電圧を印加してから透過する光の波長の変化が完了するまでの時間がより一層短くなり、２μｍ以下であると、調光体の透明性が高くなる。上記対極層の厚さのより好ましい下限は０．１μｍ、より好ましい上限は１μｍである。  
【００３７】
上記電解質層の厚さは、好ましい下限が０．１ｍｍ、好ましい上限が３．０ｍｍである。上記電解質層の厚さが０．１ｍｍ未満であると、上記エレクトロクロミック層に電圧を印加しても光の透過率が変化しないことがあり、３．０ｍｍを超えると、上記エレクトロクロミック層に電圧を印加した場合、光の透過率の変化速度が低下することがある。上記電解質層の厚さのより好ましい下限は０．３ｍｍ、より好ましい上限は１．０ｍｍである。
【００３８】
上記電解質層を形成する方法としては、例えば、上記可塑剤に上記支持電解質（及び、本発明１においては上記物質Ａ）を溶解した溶液を調製し、得られた溶液を上記バインダー樹脂と混合した後、該混合物を熱プレス等の方法により電解質層を形成する方法や、該混合物を押出機により押出成形し電解質層を形成する方法等が挙げられる。
また、上記電解質層上に対極層を形成する方法は、上記混合原子価錯体を水や有機溶剤に分散させた分散液を調製し、得られた溶液を上記電解質層に塗布する方法が挙げられる。
上記混合原子価錯体を水や有機溶剤に分散させる方法としては、例えば、サンドミル、ビーズミル、ミキサー、超音波による分散等の公知の方法で上記混合原子価錯体を粒子化して分散液を調製する方法等が挙げられる。
【００３９】
本発明の調光体は、透明支持基板上に透明電極が形成されている一対の電極構造体が、透明電極同士が対面するように、上記エレクトロクロミック層と電解質層を挟持する構造を有する。
上記電極構造体を構成する透明支持基板としては、フロート板ガラス、磨き板ガラス、型板ガラス、網入りガラス、線入り板ガラス、着色された板ガラス、熱線吸収ガラス、熱線反射ガラス、グリーンガラス等の無機ガラスからなる透明板ガラス基板を用いることができる。また、ポリエチレンテレフタレート、ポリカーボネート、ポリアクリレート等の有機プラスチックスからなる基板を用いることもできる。
【００４０】
上記透明支持基板として、２種類以上の基板を用いてもよい。例えば、透明フロート板ガラスと、グリーンガラスのような着色されたガラス板とを組み合わせてもよいし、透明板ガラス基板と有機プラスチックからなる基板とを組み合わせてもよい。また、２種以上の厚さの異なる基板を組み合わせてもよい。
【００４１】
上記透明電極は、例えば、錫ドープ酸化インジウム（ＩＴＯ）、フッ素ドープ酸化錫（ＦＴＯ）等からなる透明導電膜が挙げられる。
【発明の効果】
【００４２】
本発明によれば、日射熱取得率の調整機能に優れた調光体を提供することができる。
【発明を実施するための形態】
【００４３】
以下に実施例を挙げて本発明の態様を更に詳しく説明するが、本発明はこれら実施例にのみ限定されるものではない。
【００４４】
（実施例１）
（１）エレクトロクロミック層の形成
特開２０１１−１７８６５５号公報の実施例５と同様にして得た重量平均分子量３１万５千のポリ（９−エチニル−１０−ｎ−オクタデシルフェントレン）１重量部を２０重量部のトルエンに溶解して溶液を調製した。この溶液をＩＴＯ導電膜が形成されたガラス基板に、トルエンが揮発した後の厚さが１．５μｍになるようにダイコーター（伊藤忠マシンテクノス社製）を用いて塗布し、乾燥して、エレクトロクロミック層が形成された基板を得た。
【００４５】
（２）電解質層の調製
溶媒としてトリエチレングリコールジ−２−エチルヘキサノエート４０重量部に、支持電解質としてビス（トリフルオロメタンスルホニル）イミドリチウム（ＬｉＴＦＳＩ）２０重量部を溶解して電解質溶液を調製した。得られた電解質溶液の全量と、上記物質Ａとして平均粒子径５０ｎｍの錫ドープ酸化インジウム粒子０．１６重量部と、バインダー樹脂として平均重合度が２３００であるポリビニルアルコールをｎ−ブチルアルデヒドによりアセタール化して得られたビニルブチラール樹脂（アセチル基量１３ｍｏｌ％、水酸基量２２ｍｏｌ％）１００重量部とを混合して樹脂組成物を得た。得られた樹脂組成物をポリテトラフルオロエチレン（ＰＴＦＥ）シートに挟み、厚さ８００μｍのスペーサを介して、熱プレスにて１５０℃、９．８ＭＰａの条件で５分間加圧し、錫ドープ酸化インジウム粒子の濃度が０．１重量％、厚さ０．８ｍｍの電解質層を得た。
【００４６】
（３）調光体の製造
得られたエレクトロクロミック層が形成された基板のエレクトロクロミック層側の面に、電解質層とＩＴＯ導電膜が形成されたガラス基板とを積層して、調光体を得た。
【００４７】
（実施例２〜１０）
電解質層に配合する錫ドープ酸化インジウム粒子の平均粒子径、配合量、及び、電解質層の厚さを表１に示したようにした以外は、実施例１と同様にして調光体を製造した。
【００４８】
（実施例１１〜１５）
電解質層に配合する上記物質Ａとして、錫ドープ酸化インジウム粒子の代わりにアンチモンドープ酸化錫粒子を用い、その平均粒子径、配合量、及び、電解質層の厚さを表２に示したようにした以外は、実施例１と同様にして調光体を製造した。
【００４９】
（実施例１６）
（１）赤外線吸収層の調製
上記物質Ａとして平均粒子径５０ｎｍの錫ドープ酸化インジウム粒子を用い、バインダー樹脂として平均重合度が２３００であるポリビニルアルコールをｎ−ブチルアルデヒドによりアセタール化して得られたビニルブチラール樹脂（アセチル基量１３ｍｏｌ％、水酸基量２２ｍｏｌ％）と混合した樹脂組成物をポリテトラフルオロエチレン（ＰＴＦＥ）シートに挟み、厚さ１００μｍのスペーサを介して、熱プレスにて１５０℃、９．８ＭＰａの条件で５分間加圧し、錫ドープ酸化インジウム粒子の濃度が０．８重量％、厚さ０．１ｍｍの赤外線吸収層を得た。
（２）赤外線吸収層を有する調光体の製造
電解質層に錫ドープ酸化インジウム粒子を配合しなかった以外は、実施例１と同様にして調光体を作製した。得られた調光体の電解質層側のＩＴＯ導電膜が形成されたガラス基板の外側に赤外線吸収層を積層して、赤外線吸収層を有する調光体を得た。
【００５０】
（比較例１〜３）
電解質層に配合する上記物質Ａの平均粒子径、配合量、及び、電解質層の厚さを表２に示したようにした以外は、実施例１と同様にして調光体を製造した。
【００５１】
（比較例４〜１２）
錫ドープ酸化インジウム粒子の代わりに、フタロシアニン、ナフタロシアニン又はコバルトブルーを電解質層に配合し、その平均粒子径、配合量、及び、電解質層の厚さを表３に示したようにした以外は、実施例１と同様にして調光体を製造した。
【００５２】
（評価）
実施例及び比較例で得られた調光体について、以下の評価を行った。
結果を表１〜３に示した。
【００５３】
（１）日射熱取得率の変化の評価
調光体のエレクトロクロミック層側電極を基準として−２Ｖの電圧を印加し完全に着色させた状態、及び、＋２Ｖの電圧を印加し完全に消色させた状態において、ＪＩＳ  Ｒ  ３１０６に従い分光光度計（日本分光社製、Ｕ４３００）を用いて日射熱取得率（％）を測定した。
なお、表１〜３において「ΔＴｔｓ＋Ａ−ΔＴｔｓ−Ａ」の値は、各実施例、比較例において得られた消色時と着色時との日射熱取得率（％）の差ΔＴｔｓを「ΔＴｔｓ＋Ａ」とし、赤外領域の光吸収能を有する物質を配合しなかった比較例１で得られた消色時と着色時との日射熱取得率（％）の差ΔＴｔｓを「ΔＴｔｓ−Ａ」として算出した。
【００５４】
（２）可視光線透過率の変化の評価
調光体のエレクトロクロミック層側電極を基準として−２Ｖの電圧を印加し完全に着色させた状態、及び、＋２Ｖの電圧を印加し完全に消色させた状態において、ＪＩＳ  Ｒ  ３１０６に従い分光光度計（日本分光社製、Ｕ４３００）を用いて、可視光透過率を測定した。
【００５５】
【表１】
2013217981.tif 000002
【００５６】
【表２】
2013217981.tif 000003
【００５７】
【表３】
2013217981.tif 000004
【産業上の利用可能性】
【００５８】
本発明によれば、日射熱取得率の調整機能に優れた調光体を提供することができる。